FR 2540102 A1 19840803 FR 8301837 A 19830202 -nulzuo D ue elqvzloldxa epp Doid un ziuinog uolluv Aull 4 sn Id ea Ielazanpul apvzs O ú nu aa Anao ue s Tm zuamallenzlqvlq xnvliazum sep surp la senblmouo De sn Id suo Iz Tpuov sep uolos jeaedo&p juu-4-4 amied epgz)ojd un Zjuinog -4 a sgzl Daad slualua &uovul sel zozl Ae&p zamad uol Zua &ul a Zuesoid el eanzviadmez sera seaz ú zeigdop ailessa Dau zsa IT ze uolsoaiov VI t juvzslsai xna;Do D xnuljelum sep j ilino Dez çz op asodrq Inb e D 6 eip Liluv enblip,&lqaonlg apl Drp e 2 usn zleg zqe ú il 6 zagie ua -ellolizsnpul uolzulloldxe uos a Evs I Aue uonbszol sazlnvljj Tp sesna Tjas op esod jourqzgaonl;ljz-ZIZIZ np zuammvzou ze no HD-il ZXIXO slouuqzgoua 2 olvtl Tzl-Z 6 Z'Z sep uol;uazqop gppvoad e D auglaque zuamalvg 4 se X Zuvpxxo emmo D oz fyouli X) mnlssvzod op azruu 2 uu=ad op joldme&,l (COJD) amoaq D op ap Xxolaz np, ze njosqe jelq 4 el op 4 ejpúiqur enblap Xqaonlg aplzvl op salul;gp uelq zuemale 2 e suol-4 aodoid ue zueuezuov D SL e nuazulum a 2 uvlgm un v auelúqzgoaonli Tp-161 np selul;pp ualq suolziodoid sep uoles ze zuemaluel auuolzlppt> uo 4 Toutilzeoion Ig Taz-Z&Z'Z np jaijnv 91 -Tzard um, aluazqo anod enb zueuglesue suolzuvllqnd sa D ZHDMZ x IXD aln=oj op SeuIúqzgouesolviq IP141 sep luupúxo unp avuespid ue uolluzonlgod Xlq avd snue-4 qo ea-ze zuoàned &aaollqo el no aonlg el zuazuesgidez -4 a szueaegjlp no senb Tiuapl zuos ZX ze IX ellenbul surp HOZHD à ZX 1 XI, 01 alnuuoj VI j zuvpuodga Isjouvlqzgouagoluiqlai-ZIZIZ sep enb (z) ilúçZl e 2 vd 679 9961 szvua Zsq V lu Dlme'q D Ze ALCET u ú 9 68961 sz;)-eazsq V lu-iliaetlo sump zuvme A Izvedsez seamnsez Eog-Zog sa Erd (ú) 991 6996 T 6-g SSS 1,-Inu Li pv,>Iy I,joa ze Sçç-çç sagud (C) 9961 luqt M je S 1- g SSS 'la-ilnu R ç pu IV Azl sonblzpl Aos suolzvvllqnd sel avd nuuov zsa Il eue 2 úxol enb lez zu Vp Xxo unp ze aua I Xqzpoaon Ij Tp-161 op ilzard v jouvqzpoaonlgljz-Z 4 Z'Z np uolzua:lqol inod apg Doid un auaevuov uol Zua Aul a Zuesvid VI jouviq-4902 onliliz-Z 4 Z 4 z np, uolzue I Lqol 1 nod qppvozd -1- 2 O t O 5 Z -2- L'invention concerne à cet effet un procédé pour l'obtention de 2,2,2-trifluoroéthanol'à partir de 1,l-difluoroéthylène à ltinter- vention notamment d'un oxydant dans lequel on fait réagir le 1,1difluoroëthylène avec un oxydant -a reseïzci d'un catalyseur d'oxydation. Dans le procédé selon l'invention, on peut utiliser un oxydant quelconque mais habituellement on utilise un oxydant choisi parmi les oxydants couramment uttlisés pour oxyder des dérivés hydrocarbonés quelconques et en particulier pour oxyder des dérivés êthyliniquement insaturés en dérivés alcanols correspondants Généralement, on chotsit l'oxydant parmi des corps ne contenant que de l'oxygène tels que l'oxygène atomique, l'oxygène moléculaire, l'ozone ou encore parmi des oxydants organiques tels que des peroxydes orga- ntques et des peracides comme l'acide peracétique et l'acide perfor- mtque ou encore parmit des oxydants inorganiques tels que le peroxyde d'hydrogène, les oxydes et les peroxydes métalliques, les sels comme des permanganates et des perchromates métalliques De préfé- rence, on utilise comme oxydant l'oxygène atomique, l'oxygène moléculaire et l'ozone On a obtenu les meilleurs résultats en utilisant l'oxygène moléculaire. Dans le procédé selon l'invention, on peut mettre en oeuvre tous les catalyseurs habituellement utilisés dans les réactions catalytiques d'oxydation et notamment les catalyseurs d'oxydation choisis parmi les métaux ou les dérivés métalliques tels que les oxydes, les halogénures et les carboxylates Généralement on opère avec des métaux ou dérivés de ces métaux des Groupes lb, I Ib, II Ib, I Vb, Vb, V Ib, VI Ib, VII Ib, du tableau périodique des éléments de la classification internationale des éléments (Handbook of Chemistry and Physics, 51st edition, 1970-1971) De préférence on utilise les métaux des Gr Qupes Ib, I Ib, II Ib, I Vb et Vb ou les oxydes correspondants On a obtenu les meilleurs résultats en utilisant l'argent comme catalyseur d'oxydation. Les catalyseurs d'oxydation selon l'invention peuvent être utilisés tels quels ou associés à d'autres matériaux agissant comme supports Généralement, on les utllise en association avec un support Dans ce cas, les supports sont choisis de manière à -3- conférer aux catalyseurs d'oxydation l'amélioration d'une ou de plusieurs de leurs caractéristiques telles que la résistance méca- nique, la dimension des particules et leur distribution, le volume poreux, la surface spécifique, l'activité catalytique, la producti- vitâ catalytique, la sélectivité. A cet effet, tous les matériaux couramment utilisés comme supports de catalyseurs peuvent être utilisés, c'est-à-dire par exemple les métaux, les oxydes de métaux, les dérivés oxydés des métalloïdes et de terres rares, les terres de diatomées, la pierre ponce, les bentonites, les charbons actifs, les gels de silice De préférence, les supports sont choisis parmi les oxydes des éléments des Groupes Ila, II Ia et I Va du tableau périodique des éléments. Des supports convenant bien sont les oxydes d'aluminium ou alumines. Parmi ceux-ci, on sélectionne avantageusement ceux ayant une surface spécifique inférieure à 5 m 2/g et en particulier ceux de surface spécifique inférieure à 1 m 2/g De bons résultats ont été obtenus avec des surfaces spécifiques comprises entre 0,01 et 0,5 m 2/g. Les supports tout particulièrement préférés sont les alumines de type alpha. On obtient de bons résultats lorsque le support sélectionné est une alumine se présentant sous la forme de petits granules, poreux ou non, de diamètre moyen compris entre 0,005 et 5 cm Les meilleurs résultats ont été obtenus avec des grains d'alumine de diamètre moyen compris entre 0,01 et 0,5 cm. Le catalyseur d'oxydation peut être associé au support en toutes proportions Lorsque l'on opère avec de l'argent supporté sur une alumine de type alpha, généralement on réalise une proportion comprise entre 0,1 et 100 g d'argent par 100 g d'alumine de type alpha De préférence on choisit une proportion comprise entre 1 et 50 g d'argent par 100 g d'alumine de type alpha. Dans le mode d'exécution du procédé selon l'invention qui consiste à utiliser comme catalyseur d'oxydation de l'argent supporté sur une alumine de type alpha, on a constaté que la pureté de, l'alumine alpha a une grande importance Il est donc avantageux de choisir une alumine de type alpha aussi pure que possible De -4- préférence, on choisit une alumine de type alpha contenant moins de 2 % en poids d'impuretés et en particulier d'impuretés contenant des métaux tels que le fer De manière avantageuse, on choisit une alumine de type alpha contenant moins de 0,6 Z en poids de fer par rapport au poids d'aluminium contenu dans l'alumine De manière particulièrement avantageuse, on choisit une alumine de type alpha contenant moins de 0,2 Z en poids de fer par rapport à la teneur en aluminium de l'alumine. Le catalyseur d'oxydation peut être incorporé au support selon toutes les techniques connues et notamment par imprégnation, précipi- tation, coprécipitation, mélange mécanique, adsorption en phase vapeur ou liquide et vaporisation Lorsque l'on opère avec de l'argent et une alumine de type alpha, une exécution ayant donné de bons résultats consiste à d'abord imprégner l'alumine de type alpha avec une solution comprenant un solvant (tel que l'eau), un sel d'argent dissous dans ce solvant, une base azotée (telle que l'ammo- niac et les amines) et un réducteur organique (tel que le formal- d 6 hyde et certaines amines organiques), à ensuite éliminer le solvant et à enfin soumettre le solide obtenu à un traitement thermique Les meilleurs résultats ont été obtenus lorsque l'impré- gnation de l'alumine de type alpha est réalisée en présence d'agents chimiques, aussi appelés promoteurs, permettant d'améliorer la dispersion de l'argent dans l'alumine de type alpha et le maintien de cet état dispersé au cours du temps Des exemples de tels promoteurs sont des sels ou composés basiques dérivés de métaux alcalins ou alcalino-terreux tels que l'hydroxyde de sodium ou de potassium ainsi que les acétates de ces mêmes métaux. Dans le procédé selon l'invention, on peut opérer en phase liquide ou en phase gazeuse et en présence ou non de diluants Par diluants, on entend désigner des composés chimiquement inertes dans la réaction d'obtention du 2,2,2-trifluoroéthanol du procédé selon l'invention Pour le procédé opéré en phase liquide, il s'agit de solvants inorganiques ou organiques tels que les solvants halogénés comme le tétrachlorure de carbone Pour le procédé opéré en phase gazeuse, il s'agit des gaz tels que l'azote ou l'anhydride carbonique. -5- Habituellement, on opère en phase gazeuse en présence ou en l'absence de diluant On peut disposer le catalyseur d'oxydation en lit fluide ou en lit fixe De bons résultats ont été obtenus en opérant en phase gazeuse en disposant le catalyseur d'oxydation en lit ftxe. Dans le procédé selon l'invention, on peut en principe faire réagir le 1,l-difluoréthylène et l'oxydant en toutes proportions. Toutefois lorsque l'on opère en phase gazeuse, certains mélanges de 1,l-difluoroéthylène et d'oxydant dénomés ci-après "mélanges réaction- nels" peuvent être explosifs et il convient de déterminer pour chaque composition du mélange réactionnel, les limites d'explosibi- lité de façon à définir des conditions d'obtention de 2,2,2-trifluoro- éthanol ne présentant que peu ou pas de risque d'explosion Ainsi lorsqu'on opère avec un mélange réactionnel comprenant du 1,1-di- fluoroéthylène et de l'oxygène moléculaire non dilué, on observe la formation de mélanges réactionnels explosifs dès que, aux températures et pressions décrites dans les exemples, le mélange réactionnel contient plus de 10 % en volume d'oxygène moléculaire Il est toutefois évident que les compositions explosives du mélange réaction- nel sont fonction non seulement de la température et de la pression mais également de la présence ou non d'autres composés tels que les diluants cités ci-avant. On a constaté que, dans le procédé selon l'invention, la température de réaction est fonction de la nature de l'oxydant et du catalyseur d'oxydation mis en oeuvre et est différente selon que l'on effectue la réaction en phase liquide ou en phase gazeuse. Lorsqu'on opère en phase gazeuse avec de l'oxygène moléculaire et avec un catalyseur d'oxydation constitué d'argent supporté sur une alumine de type alpha, on choisit habituellement une température comprise entre 150 et 350 C On a obtenu les meilleurs résultats lorsque la température a été choisie entre 250 et 300 'C. Dans le procédé selon l'invention, on applique une pression qui est différente selon que l'on opère en phase liquide ou en phase gazeuse En phase gazeuse, on préfère pour des raisons de 33 productivité, appliquer une pression partielle en 1,1-difluoro- -6- éthylène aussi élevée que possible Habituellement les pressions appliquées se situent entre la pression atmosphérique et 100 bars. Au laboratoire, on a obtenu de bons résultats quand la pression appliquée était d'environ 10 bars. On a constaté que les catalyseurs d'oxydation selon l'invention peuvent âtre utilisés pendant des durées de réaction relativement longues sans que leur activité en soit sensiblement affectée, et le procédé selon l'invention peut dès lors 8 tre exploité en continu ou en discontinu. L'appareillage pour la mise en oeuvre du procédé selon l'inven- tion n'exige aucune exécution ni aucun matériau particulier Tout appareillage dans lequel on peut appliquer les températures et pressions citées ci-avant permettant l'évacuation des calories exédentaires, peut convenir. Le 2,2,2-trifluoroéthanol obtenu par le procédé selon l'inven- tion peut 8 tre utilisé tel quel ou après séparation du mélange réactionnel et sous-produits éventuels obtenus, dans toutes les applications connues de ce produit et notamment comme solvant des polymères fluorés ou comme réactif pouvant être oxydé dans le but d'obtenir l'aldéhyde ou l'acide correspondant. L'invention est illustrée par les exemples décrits ci-après. Exemple l 1 Préparation du catalyseur Dans un ballon de 250 cm 3, on introduit 8 g d'acétate d'argent dissous dans 8 cm 3 de NE OH 13 N On ajoute à la solution, 50 mg de sodium sous forme d'acétate de soude, 0,5 mg de potassium sous forme d'hydroxyde de potassium et 1,2 ml de triéthanolamine, sous agitation Après homogénéisation, on imprègne avec cette solution g d'alumine du type alpha, contenant moins de 0,1 % en poids de fer, ayant une surface spécifique de 0,3 m 2/g et un diamètre moyen des granules de 0,25 mm Ce mélange est chauffé en étuve à 1000 C pendant 2 h Ensuite, le solide récupéré est chauffé sous courant d'azote à 3000 C pendant 4 h Le catalyseur obtenu contient 4 % 7 en poids d'argent finement divisé supporté sur l'alumine de type alpha. -7- 2 Réaction d'oxydation cm 3 de catalyseur préparé comme décrit cidessus sont disposés en lit fixe dans un réacteur tubulaire constitué par un tube en acier inoxydable d'un diamètre de 3/8 " et sont chauffés à 280 C. On fait passer sur ce catalyseur en continu avec un débit de cm 3 Normaux/min un mélange gazeux constitué de 90 % en volume de 1,1difluoroithylêne et de 10 % en volume d'oxygène moléculaire sous une pression de 8 bars Comme signalé plus haut, la proportion du mélange 1,ldifluoroéthylène et oxygène est choisie de manière à former un mélange non explosif A la sortie du tube les différents constituants du mélange réactionnel sont dosés directement par chromatographie en phase vapeur Les constituants dosés au cours du temps sont repris au tableau ci-après. TABLEAU Constituant Temps en heures en % vol 1,5 3 4,5 6 7,5 9 10,5 12 02 1,5 1,4 1,2 1,3 1,3 1,5 1,7 2,0 l,l-difluoro- éthy 12 ne 85,9 85,7 85,6 85,4 85,5 85,6 85,5 85,5 2,2,2-tri- fluoroéthanol 5,9 6,0 6,1 6,1 6,1 5,9 5,7 5,4 CO 2 7,0 6,9 7,0 6,9 6,8 6,6 6,5 6,2 Dans cet exemple, la sélectivité en trifluoroéthanol par rapport au 1,ldifluoroéthylène consommé est constante et voisine de 65 % Le CO 2 est le sous-produit principal. Exemple 2 1 Préparation du catalyseur Le catalyseur a été préparé comme décrit à l'exemple 1 excepté que les quantités de sels d'argent, de sodium et de potassium mises en oeuvre ont été doublées. -8- 2 Réaction d'oxydation Les conditions opératoires sont identiques à celles décrites à l'exemple 1, mais l'on fait passer en continu sur le catalyseur, avec un débit de 30 cm 3 N/min, un mélange gazeux constitué de ( 90 X) Z en volume de 1,1-difluoroéthylène, de 10 Z en volume d'oxygène et de X Z en volume de C 02, sous une pression totale de 8 bars. Le tableau ci-dessous donne pour différents mélanges les teneurs respectives en 2,2,2-trifluoroathanol après 3 h de réaction (ramenées à une même pression partielle initiale en 1,1-difluoro- éthylène), la teneur trouvée pour le mélange exempt de CO 2 étant prise égale à 1. TABLEAU X 2,2,2-trifluoroithanol 0 1 11 0,98 19 0,95 0,95 Dans tous les cas, la sélectivité en 2,2,2-trifluoroethanol par rapport au 1,l-difluoroéthylène consommé est voisine de 65 Z. Le CO 2 est le sous produit principal Cet exemple montre que la présence d'un diluant tel que l'anhydride carbonique n'affecte pas la réaction et que la productivité est proportionnelle a la pression partielle de l,1-difluoroethylène. 2 5 4 0 1 O 2 -9 _ R E V E N D I C A T I O N S 1 Procédé pour l'obtention du 2,2,2-trifluoroéthanol à partir du l,1difluoroéthylène à l'intervention notamment d'un oxydant, caractérisé en ce qu'on fait réagir le l,l-difluoroéthylène avec un oxydant en présence d'un catalyseur d'oxydation. 2 Procédé selon la revendication 1, caractérisé en ce que l'on utilise un oxydant choisi parmi l'ozone, l'oxygène atomique et l'oxygène moléculaire. 3 Procédé selon la revendication 2, caractérisé en ce qu'on utilise l'oxygène moléculaire. 4 Procédé selon l'une quelconque des revendications 1 à 3, caractérisé en ce qu'on utilise un catalyseur d'oxydation choisi parmi les métaux ou leurs dérivés. Procéde selon la revendication 4, caractérisé en ce qu'on utilise un métal ou un oxyde de ce métal appartenant aux Groupes Ib, l Ib, II Ib, I Vb ou Vb du tableau périodique des éléments. 6 Procédé selon la revendication 5, caractérisé en ce qu'on utilise l'argent. 7 Procédé selon l'une quelconque des revendications 4 à 6, caractérisé en ce que le catalyseur d'oxydation est associé à un support. 8 Procédé selon la revendication 7, caractérisé en ce que le support est un oxyde d'un élément des Groupes I Ia, Illa ou I Va du tableau périodique des éléments. 9 Procédé selon la revendication 8, caractérisé en ce que le support est de l'oxyde d'aluminium de type alpha. Procédé selon l'une quelconque des revendications 1 à 9, caractérisé en ce qu'on opère en phase gazeuse.